ИЗДЕЛИЕ С ДЕКОРАТИВНЫМ ЭМАЛЕВЫМ ПОКРЫТИЕМ

Полезная модель относится к требующим идентификации эмалированным изделиям, таким, как медали, знаки отличия, жетоны и т.п.
Известно изделие с декоративным эмалевым покрытием, представляющее собой металлическую подложку с нанесенным на нее слоем эмали (С.А.Селиванкин и др. «Технология ювелирного производства», Ленинград, издательство «Машиностроение», 1978, с.193).
Известное изделие поддается идентификации только по внешним признакам и имеет низкую степень защиты.
Технической задачей предлагаемой полезной модели является повышение степени защиты изделия и упрощение его идентификации.
Указанный технический результат достигается тем, что изделие с декоративным эмалевым покрытием, выполненное в виде металлической подложки с нанесенным на нее слоем эмали, согласно полезной модели между металлической подложкой и слоем эмали содержит промежуточный слой из частиц порошка люминофора, люминесцирующего в видимой части спектра и имеющего спектр возбуждения в области длин волн более 800 нм, при этом слой эмали выполнен из силикатной эмали.
В качестве металлической подложки используют заготовки из любого металла, плоские или с рельефным рисунком, в зависимости от назначения изделия.
В качестве силикатной эмали может быть использована любая силикатная эмаль (как бесцветная, так и окрашенная), например, по ТУ 2366-011-00303835-95. Силикатные эмали являются наиболее долговечными.
В качестве люминофора используют любые порошковые люминофоры, люминесцирующие в видимой части спектра, спектры возбуждения которых
лежат вне видимой области, а именно: области длин волн более 800 нм, например, люминофор марки Ф(а)СД-546-3. При использовании окрашенных эмалей выбирают люминофор, химически не взаимодействующий с пигментами и красителями, входящими в состав эмали.
Конечной стадией изготовления изделия при использовании силикатной эмали (не только придающей изделию декоративность, но и обеспечивающей долговечность покрытия) является температурный обжиг (700-800°С). В процессе обжига, в случае наличия в слое или на поверхности эмали частиц люминофора на поверхности покрытия образуются дефекты. Для того чтобы избежать образования дефектов, слой люминофора помещается под слой эмали.
Пример получения изделия.
На заготовку из латуни марки ЛС63, с помощью ручного инструмента - шпателя, наносят слой частиц смоченного водой порошка люминофора Ф(а)СД-546-3 с последующей сушкой на воздухе при комнатной температуре, затем с помощью ручного инструмента - шпателя, наносят слой смоченного порошка силикатной эмали (ТУ 2366-011-00303835-95) и сушат при комнатной температуре на воздухе с последующим обжигом при температуре 700-800°С. В результате получают изделие с декоративным эмалевым покрытием. Эмалевая поверхность изделия оплавленная. Поверхность изделия гладкая, без дефектов.
При необходимости производят доводочные операции, например, опиливание нанесенной эмали.
Благодаря наличию промежуточного слоя люминофора изделие идентифицируется с помощью детектора - генератора ИК-излучения, например, прибора марки А16ИЛ фирмы VILDIS.
Предлагаемое решение применимо при изготовлении металлических изделий с эмалевым покрытием, требующих идентификации.